(57)【特許請求の範囲】
【請求項１】
半導体基板上に形成された、シリコンと酸素と炭素を含み比誘電率が３以下の低誘電率膜と、該低誘電率膜の表面に形成された、シリコンと酸素と炭素とフッ素を含む該低誘電率膜の改質層と、該改質層の上部に形成された保護絶縁膜から成る積層構造の絶縁膜を有し、
前記改質層内の炭素量は深さ方向に濃度分布を持ち、前記保護絶縁膜側において低濃度で該低誘電率膜側において高濃度になるような分布を持ち、かつ前記保護絶縁膜との界面における前記改質層内の炭素量が前記低誘電率膜の炭素量の１／４以上であることを特徴とする半導体装置。
【請求項２】
請求項１に記載の半導体装置であって、前記低誘電率膜は、元素比率で１／１０以上のシリコンを含むことを特徴とする半導体装置。
【請求項３】
請求項２に記載の半導体装置であって、前記低誘電率膜は、さらにシリコンの１／１０以上の炭素を含むことを特徴とする半導体装置。
【請求項４】
請求項２に記載の半導体装置であって、前記低誘電率膜は、さらにシリコンの１／１０以上のメチル基を含むことを特徴とする半導体装置。
【請求項５】
請求項１乃至４のいずれかに記載の半導体装置であって、前記保護絶縁膜は、炭化シリコン膜、炭窒化シリコン膜、酸化シリコン膜、酸窒化シリコン膜、炭酸化シリコン膜、窒化シリコン膜、酸化アルミ膜から選ばれるいずれか１層の膜、またはいずれかの複数の膜の積層膜であることを特徴とする半導体装置。
【請求項６】
請求項１乃至４のいずれかに記載の半導体装置であって、前記保護絶縁膜が芳香族有機ポリマ膜であることを特徴とする半導体装置。
【請求項７】
半導体基板上に、シリコンと酸素と炭素を含み比誘電率が３以下の低誘電率膜を形成する工程と、該低誘電率膜の表面にフッ素を含むガスでプラズマ処理を施して、シリコンと酸素と炭素とフッ素を含む該低誘電率膜の改質層を形成する工程と、該改質層の上部に保護絶縁膜を形成する工程とを有し、
前記改質層内の炭素量は深さ方向に濃度分布を持ち、前記保護絶縁膜側において低濃度で該低誘電率膜側において高濃度になるような分布を持ち、かつ前記保護絶縁膜との界面における前記改質層内の炭素量が前記低誘電率膜の炭素量の１／４以上であることを特徴とする半導体装置の製造方法。
【請求項８】
請求項７に記載の半導体装置の製造方法であって、前記低誘電率膜は、元素比率で１／１０以上のシリコンを含むことを特徴とする半導体装置の製造方法。
【請求項９】
請求項８に記載の半導体装置の製造方法であって、前記低誘電率膜は、さらにシリコンの１／１０以上の炭素を含むことを特徴とする半導体装置の製造方法。
【請求項１０】
請求項８に記載の半導体装置の製造方法であって、さらにシリコンの１／１０以上のメチル基を含むことを特徴とする半導体装置の製造方法。
【請求項１１】
請求項７乃至１０のいずれかに記載の半導体装置の製造方法であって、前記フッ素を含むガスに含まれる炭素の量はフッ素の量に対して元素比率で１／１０以下であり、かつシリコンを含まないことを特徴とする半導体装置の製造方法。
【請求項１２】
請求項７乃至１０のいずれかに記載の半導体装置の製造方法であって、前記改質層内の炭素量が、前記保護絶縁膜側において低濃度で該低誘電率膜側において高濃度になるような分布を持ち、かつ前記保護絶縁膜との界面における前記改質層内の炭素量が前記低誘電率膜の炭素量の１／４以上であることを特徴とする半導体装置の製造方法。
【請求項１３】
請求項７乃至１０のいずれかに記載の半導体装置の製造方法であって、前記保護絶縁膜は、炭化シリコン膜、炭窒化シリコン膜、酸化シリコン膜、酸窒化シリコン膜、炭酸化シリコン膜、酸化アルミ膜から選ばれるいずれか１層の膜、またはいずれか複数の膜の積層膜であることを特徴とする半導体装置の製造方法。
【請求項１４】
半導体素子および配線を含む半導体基板上に、シリコンと酸素と炭素を含む比誘電率が３以下の低誘電率膜を形成する工程と、該低誘電率膜の表面にフッ素を含むガスでプラズマ処理をして、シリコンと酸素と炭素とフッ素を含む該低誘電率膜の改質層を形成する工程と、該改質層の上部に保護絶縁膜を形成する工程と、前記低誘電率膜と前記改質層と前記保護絶縁膜から成る積層構造の絶縁膜に溝あるいは孔を形成する工程と、前記溝あるいは孔内部と前記保護絶縁膜上に金属膜を形成する工程と、前記溝内部あるいは孔内部以外の前記金属膜を化学機械研磨法で除去する工程によって前記溝あるいは孔内部に金属を埋め込むことにより配線を形成し、
前記改質層内の炭素量は深さ方向に濃度分布を持ち、前記保護絶縁膜側において低濃度で該低誘電率膜側において高濃度になるような分布を持ち、かつ前記保護絶縁膜との界面における前記改質層内の炭素量が前記低誘電率膜の炭素量の１／４以上であることを特徴とする半導体装置の製造方法。
【請求項１５】
請求項１４に記載の半導体装置の製造方法であって、前記保護絶縁膜は、炭化シリコン膜、炭窒化シリコン膜、酸化シリコン膜、酸窒化シリコン膜、炭酸化シリコン膜、酸化アルミ膜から選ばれるいずれか１層の膜、またはいずれか複数の膜の積層膜であることを特徴とする半導体装置の製造方法。
【請求項１６】
半導体素子および配線を含む半導体基板上に形成された金属膜をパターニングして第１の配線を形成する工程と、前記第１の配線上に、シリコンと酸素と炭素を含む比誘電率が３以下の低誘電率膜を形成する工程と、該低誘電率膜の表面にフッ素を含むガスでプラズマ処理をして、シリコンと酸素と炭素とフッ素を含む前記低誘電率膜の改質層を形成する工程と、該改質層の上部に保護絶縁膜を形成する工程と、前記低誘電率膜と前記改質層と前記保護絶縁膜からなる積層構造の絶縁膜に前記第１の配線の表面が露出する孔を形成する工程と、前記孔内部および前記保護絶縁膜上に金属膜を形成する工程と、前記孔以外の前記金属膜を化学機械研磨法で除去する工程によって前記孔内部に金属を埋め込むことにより第２の配線を形成し、
前記改質層内の炭素量は深さ方向に濃度分布を持ち、前記保護絶縁膜側において低濃度で該低誘電率膜側において高濃度になるような分布を持ち、かつ前記保護絶縁膜との界面における前記改質層内の炭素量が前記低誘電率膜の炭素量の１／４以上であることを特徴とする半導体装置の製造方法。
【請求項１７】
請求項１６に記載の半導体装置の製造方法であって、前記保護絶縁膜は、炭化シリコン膜、炭窒化シリコン膜、酸化シリコン膜、酸窒化シリコン膜、炭酸化シリコン膜、酸化アルミ膜から選ばれるいずれか１層の膜、またはいずれか複数の膜の積層膜であることを特徴とする半導体装置の製造方法。
【発明の詳細な説明】
【０００１】
【発明の属する技術分野】
本発明は半導体装置及びその製造方法に関し、特に高集積・高速動作の半導体装置及びその製造方法に関する。
【０００２】
【従来の技術】
近年、半導体素子の高集積化・高速化の観点から配線間容量の低減が必要とされている。そこで、配線間絶縁膜として従来の酸化シリコン膜（比誘電率３．９〜４．２）よりも比誘電率が低い絶縁膜（以下低誘電率膜と記す）を導入する検討が盛んに行われている。
比誘電率が３以下の低誘電率膜として代表的なものには、有機シロキサン膜、無機シロキサン膜、芳香族有機ポリマ膜等がある。有機シロキサン膜は少なくともメチル基（−ＣＨ３）を含有し、メチルシロキサン（ＭＳＱ）膜やメチル化ハイドロシロキサン（ＨＭＳＱ）膜がその代表例である。また、無機シロキサン膜はメチル基を含まず、ハイドロシロキサン（ＨＳＱ）膜がその代表例である。
【０００３】
さらに比誘電率の低いポーラス状低誘電率膜（比誘電率２．５以下）も検討されており、耐吸湿性、耐薬品性、機械強度等が優れている理由から、特にポーラス状有機シロキサン膜の検討例が多い。
しかしながら、有機シロキサン膜は上層の絶縁膜との接着性が非常に低いという問題があり、実用化の障害となっている。以下、有機シロキサン膜を層間絶縁膜として用いた場合を例にして、従来のダマシン銅配線を形成する際の問題点を説明する（図１〜２）。
【０００４】
まず図１（ａ）のように、半導体素子と配線を含む基板２１の上に第２の層間絶縁膜７を成膜した後、有機シロキサン膜８を成膜する。有機シロキサン膜８の成膜は、回転塗布法またはＣＶＤ（化学気相蒸着）法にて行うのが一般的である。有機シロキサン膜８の上に保護絶縁膜１０として数十ｎｍ程度の炭化シリコン膜、酸化シリコン膜、窒化シリコン膜等を成膜する。保護絶縁膜１０は、後のプラズマアッシングによるレジスト除去工程や、金属膜の研磨工程において、有機シロキサン膜８が劣化するのを防ぐ目的で形成される。続いて、保護絶縁膜９の上にレジストマスク（図示せず）を形成した後、図１（ｂ）のように第１層配線用溝１１をドライエッチングで形成し、レジストマスクをプラズマアッシングで除去する。図１（ｃ）のようにバリアメタル膜１２として窒化チタン膜や窒化タンタル膜を薄く形成し、さらに銅膜１３を形成する。最後に図２（ａ）のように、ＣＭＰ（化学機械研磨）法により第１層配線用溝１１の外の金属を除去して、配線や層間接続等の導電部を形成する。
【０００５】
以上の手順によって得られる半導体装置では、配線間絶縁膜として低誘電率の有機シロキサン膜８が用いられているために、効果的に配線間の容量を低減できる。ところが一般に有機シロキサン膜８と、その上に形成される保護絶縁膜１０の接着性が低く、ＣＭＰ工程中等に図２（ｂ）の剥離部２２のような剥離が発生し易い。このような剥離は、配線の信頼性低下や配線工程の歩留り低下の原因となる。
【０００６】
剥離不良を防止するために、図２（ｃ）のように有機シロキサン膜８を成膜直後にプラズマ処理を行い、表面に従来の改質層２３を形成して接着性を向上させる方法が検討されてきた。ここで言う改質層とはプラズマ処理によって有機シロキサン膜表面に形成された、有機シロキサン膜よりも炭素量が低い層のことである。従来の改質層２３を形成する際は、プラズマガスとして酸素ガスが最も一般的に用いられ、その他のガスとして水、アンモニア、窒素、アルゴン、水素、ヘリウム、ネオンガス等が知られている。
【０００７】
酸素ガス、またはアンモニアと窒素の混合ガスのような活性ガスを用いたプラズマ処理で接着性を向上させる方法は、プロシーディングス・オブ・インターナショナル・インターコネクト・テクノロジー・コンファレンス、ｐ．１９０−１９２、１９９９年("Integration of Low k Methy Silsesquioxane in a Non-Etchback/CMP Process for 0.25 μm LSI Device" H.D.Joeng et al., Proceedings of International Interconnect Technology Conference 1999 PP.190-192)に公開されている。これらの活性ガスを用いたプラズマ処理で形成される改質層の表面においては、炭素量が有機シロキサン膜の炭素量の１／５程度になっている。このように接着強度の低下の原因となる炭素が減少しているため、剥離不良を防止することができる。しかし改質層において炭素が著しく減少しているために、改質層は高い吸湿性を持つ。その結果、比誘電率が上昇するとともに実効的な配線間の容量も上昇してしまう問題が発生する。同じく活性ガスである水を用いても、同様の問題が発生すると考えられる。
【０００８】
その他の例として、非シロキサン系有機絶縁膜の表面に窒素、アルゴン、水素、ヘリウム、ネオン等の不活性ガスを用いてプラズマ処理を施し、上層の絶縁膜との接着性を向上させる方法が、特開２０００−１０６３６４号公報に公開されている。このような不活性ガスを用いて有機シロキサン膜にプラズマ処理を施した場合も、改質層における炭素量は大きく減少するために比誘電率の上昇が避けられない。
【０００９】
また有機シロキサン膜の表面にプラズマ処理を施すその他の例として、エッチバック工程がある。エッチバック工程とは、凹凸を持つ金属配線の間を充填するように塗布系の有機シロキサン膜を成膜した後、フルオロカーボン系ガスで前記有機シロキサン膜をエッチングすることで平坦化を行う工程のことである。このような工程は接着性向上に効果的ではない。フルオロカーボン系ポリマが有機シロキサン膜上に堆積し、逆に接着強度を低下させるからである。通常エッチバック工程では、このフルオロカーボンポリマを除去するために、酸素ガスやアルゴンガスのプラズマを照射するが、この時有機シロキサン膜の比誘電率が上昇してしまう。
【００１０】
プラズマ処理によって上昇した有機シロキサン膜の比誘電率を低下させる方法が、特開２０００−５８５３６号公報に公開されている。この例では酸素プラズマを用いたレジスト除去工程において、孔の側壁に露出した有機シロキサン膜の比誘電率が上昇する。その後、水素と窒素の混合ガス、フッ素ガス、ヘキサメチルシラザンガスのいずれかを用いたプラズマ処理で上昇した比誘電率を低下させている。この方法では反応性の高い酸素を有機シロキサン膜に照射しているため、比誘電率の上昇が大きい。ゆえに上記ガスを用いたプラズマ処理で比誘電率を低下させても、元の有機シロキサン膜と同じ比誘電率に回復させることができない。
【００１１】
【発明が解決しようとする課題】
本発明は、有機シロキサン膜を配線間絶縁膜に用いた際に有機シロキサン膜の比誘電率を上昇させることなく、引いては実効的な配線間の容量を低く保ったまま、有機シロキサン膜と保護絶縁膜との接着性を向上し剥離の問題が生じないような半導体装置及びその製造方法を提供することを目的とする。
【００１２】
【課題を解決するための手段】
上記課題は、有機シロキサン膜の表面に対してフッ素を含むガスを用いてプラズマ処理を行った後に保護絶縁膜を形成することで解決できる。
【００１３】
この方法によれば、有機シロキサン膜の表面に接着性が高く比誘電率が低い改質層が形成される。
【００１４】
この改質層が上層の保護絶縁膜と接着性が高い理由として、未改質の有機シロキサン膜に比べて接着を低下させる炭素の含有量が減少していること、プラズマの作用で表面の凹凸が増加して接着面積が増大すること、プラズマの作用で表面の未結合原子が増加して保護絶縁膜を構成する原子との化学的結合が増加すること等が挙げられる。
【００１５】
またこの改質層の比誘電率が低い理由として、フッ素が比誘電率上昇の原因となる水分の侵入を防ぐこと、改質と同時にエッチングが起こるために最表面に形成される比誘電率が高い層は除去されること等が挙げられる。従ってこの改質層は未改質の有機シロキサン膜と同程度の比誘電率を持つ。
【００１６】
本発明の改質層は、改質層を含む有機シロキサン膜の深さ方向の元素濃度分布によって特徴づけることができる。この改質層はシリコンと酸素と炭素とフッ素を含む。また改質層の炭素量は保護絶縁膜に近づくに従って低濃度になるような深さ方向の分布を持っている。ただし、炭素量が低すぎると比誘電率が上昇してしまうため、保護絶縁膜との界面において有機シロキサン膜の炭素量に比べて極端に低くならないことが望ましい。比誘電率が上昇しないための実用的な炭素量としては、保護絶縁膜との界面において有機シロキサン膜の炭素量の１／４以上であることが望ましい。
【００１７】
本発明において使用することができる有機シロキサン膜とは、比誘電率が３以下のシリコンと酸素と炭素を含む低誘電率膜であり、実用的な機械強度を得るためには元素比率で１／１０以上のシリコンを含むことが望ましい。また比誘電率を低減し同時に吸湿を避ける目的で、シリコンの１／１０以上の炭素が含むことがさらに望ましい。また化学的安定性の観点から、炭素はメチル基として含まれるのがさらに望ましい。
【００１８】
本発明において使用することができるプラズマ処理のガスは、フッ素を含むガスであり、その代表例としては、ＮＦ３（三フッ化窒素ガス）、ＳＦ６（六フッ化硫黄ガス）、Ｆ２（フッ素ガス）、フルオロカーボンガス（ＣｘＨｙＦｚ：ｘ、ｙ、ｚは任意の整数）等の単独ガス、またはこれらのうち少なくとも一つを含む混合ガスが挙げられる。ただし、プラズマ処理のガスがシリコンを含んでいると、比誘電率が高く接着性の低いシリコン系ポリマが堆積してしまうため、プラズマ処理のガスはシリコンを含まないことが望ましい。またプラズマ処理のガス中の炭素量が過剰であるとき、フルオロカーボンポリマ膜が改質層表面に堆積しやすいため、改質層と保護絶縁膜との接着性が低下する。したがって、プラズマ処理のガス中の炭素量は少ない方が望ましく、実用的な接着性を得るためには、元素比率で炭素量がフッ素量の１／１０以下であることが望ましい。また、多くのプラズマＣＶＤ装置にはクリーニングガスとしてＮＦ３ガスが接続されており、そのような装置を用いれば、プラズマ処理と保護絶縁膜形成を同一の反応室で行うことができる。さらにＮＦ３ガスは炭素を含まないため、改質層の表面にフルオロカーボンポリマが堆積することが無い。これらの観点から、プラズマ処理のガスとしてＮＦ３を用いることが特に望ましい。
【００１９】
本発明において使用することができる保護絶縁膜の代表例としては、炭化シリコン（ＳｉＣ）膜、炭窒化シリコン（ＳｉＣＮ）膜、酸化シリコン（ＳｉＯ）膜、酸窒化シリコン膜（ＳｉＯＮ）、炭酸化シリコン（ＳｉＯＣ）膜、窒化シリコン（ＳｉＮ）膜、酸化アルミ（ＡｌＯ）等の単層膜、またはこれらを組み合わせた積層膜が挙げられ、本発明の改質層との接着性という観点では、炭化シリコンが特に優れている。これら保護絶縁膜の成膜方法は、プラズマＣＶＤ法、熱ＣＶＤ法、スパッタリング法、回転塗布法等があるが、特に限定されない。またこれら保護絶縁膜の比誘電率は一般に有機シロキサン膜に比べて高いため、保護絶縁膜が厚すぎると効果的に配線間の容量を低減できない。したがって、保護絶縁膜の厚さは１００ｎｍ以下であることが望ましい。
【００２０】
また保護絶縁膜として、芳香族ポリマ膜を形成しても高い接着性を得ることができる。例えばデュアルダマシン法で配線を形成する工程において、層間接続層の絶縁膜として有機シロキサン膜を成膜した後、有機シロキサン膜表面に本発明の改質層を形成し、配線層の絶縁膜として芳香族ポリマ膜を成膜するような場合、改質層と芳香族ポリマ膜との接着性を高めることができる。
【００２１】
【発明の実施の形態】
以下、例を用いて本発明を具体的に説明する。
【００２２】
＜実施の形態１＞
図３は、本発明における第１の実施の形態における積層構造の断面図を示す。シリコン基板１の上に有機シロキサン膜８、本発明の改質層９、保護絶縁膜１０がこの順番に形成されている。
【００２３】
有機シロキサン膜８としては、回転塗布法得られるジェイ・エス・アール社製ＬＫＤ、日立化成社製ＨＳＧ、ハネウエル社製ＨＯＳＰ、またはＣＶＤ法で得られるアプライド・マテリアル社製Ｂｌａｃｋ  Ｄｉａｍｏｎｄ、ノベラス社製Ｃｏｒａｌを用いた。また有機シロキサン膜８の膜厚は１００〜５００ｎｍであった。
【００２４】
本発明の改質層９は、プラズマＣＶＤ装置内において、ＮＦ３、ＳＦ６、Ｆ２、ＣＦ４、ＣＨＦ３、Ｃ２Ｆ６、Ｃ４Ｆ８のいずれか、または複数のガスを混合して用いたプラズマ処理によって形成された。プラズマ処理の条件は、ガス流量１０〜２０００ｓｃｃｍ、圧力０．１〜１０Ｔｏｒｒ、温度２００〜４００℃、高周波パワー２５０〜１５００Ｗであった。
保護絶縁膜１０としては、プラズマＣＶＤ法によって得られる炭化シリコン膜、窒化シリコン膜、酸化シリコン膜、酸窒化シリコン膜、炭酸化シリコン膜、またはスパッタリング法によって得られる酸化アルミ膜、またはこれらの積層膜を用いた。プラズマＣＶＤ法の条件としては、原料ガスの流量１０〜２０００ｓｃｃｍ、圧力０．１〜１０Ｔｏｒｒ、温度２００〜４００℃、高周波パワー２５０〜１５００Ｗを用いた。また、スパッタリング法の条件としては、アルゴンガス流量１０〜１００ｓｃｃｍ、圧力０．０１〜０．１Ｔｏｒｒ、温度２０〜４００℃、直流パワー１０〜１００Ｗを用いた。
【００２５】
図３に示す積層構造の保護絶縁膜１０の接着性をスタッドプル試験により評価した。保護絶縁膜１０の表面にテスト棒をエポキシ系接着剤で膜面に垂直に固定した後、テスト棒を上方に引っ張った。保護絶縁膜１０と本発明の改質層９の界面が剥離した時の引っ張り力を接着強度と定義した。
【００２６】
代表的な例として、有機シロキサン膜８に２００ｎｍの日立化成製ＨＳＧ（比誘電率２．３）、プラズマ表面処理のガスにＮＦ３ガス、保護絶縁膜１０に５０ｎｍの炭化シリコン膜を用いた場合の接着強度を図４に示す。このとき図３に示す積層構造において、保護絶縁膜１０と改質層９の接着強度は４１ＭＰａであった。また比較のために、有機シロキサン膜８上に従来のＨｅ、Ｏ２ガスよるプラズマ処理で改質層を形成した場合、および、プラズマ処理なしの場合の接着強度も図４に示した。本発明のようにＮＦ３ガスによるプラズマ処理で改質層を形成した場合、最も接着強度が高かった。なお、有機シロキサン膜や保護絶縁膜として、それぞれ上記に示した中から任意に選択して同様の実験を行ったが、ＮＦ３ガスによるプラズマ処理で改質層を形成した場合が最も接着性が高く、いずれも４０ＭＰａ以上の接着強度を得た。
【００２７】
また、保護絶縁膜８として芳香族有機ポリマ膜を改質層９の上に形成し、上記と同様に改質層９と芳香族有機ポリマ膜の接着性を測定した。芳香族有機ポリマ膜としては、ダウケミカル社製ＳｉＬＫ、ハネウエル社製ＦＬＡＲＥを用いた。この場合も、ＮＦ３ガスによるプラズマ処理で改質層を形成した場合が最も接着性が高く、接着強度は４０ＭＰａ以上であった。
【００２８】
次にプラズマ処理のガスとしてＮＦ３、ＳＦ６、Ｆ２、ＣＦ４、ＣＨＦ３、Ｃ２Ｆ６、Ｃ４Ｆ８の混合比を変化させながら接着強度を調べた。図５に、プラズマ処理ガス中のフッ素量に対する炭素量の割合と接着強度の関係を示す。フッ素量に対する炭素量の割合が１／１０以下の時、接着強度は高く、それよりも炭素量が多い場合は接着強度が低かった。これは改質層の表面に接着性が低いフルオロカーボンポリマが堆積したためである。
【００２９】
次に図３に示す積層構造の有機シロキサン膜８の比誘電率を測定した。保護絶縁膜１０の寄与を避ける為に、有機シロキサン膜８上にＮＦ３プラズマ処理で本発明の改質層９を形成した後、Ａｌを真空蒸着して上部電極とした。この時、改質層を含めた有機シロキサン膜８の比誘電率は２．３であり、プラズマ処理前の有機シロキサン膜８の比誘電率と比べて変化がなかった。図６に、有機シロキサン膜８上にそれぞれＮＦ３、Ｈｅ、Ｏ２ガスによるプラズマ処理で改質層を形成した場合、および、プラズマ処理なしの場合の比誘電率を示した。本発明のようにＮＦ３ガスによるプラズマ処理で改質層を形成した場合のみ比誘電率に変化がなく、Ｈｅ、Ｏ２ガスによるプラズマ処理を用いた場合は比誘電率が大きく上昇した。
【００３０】
図３に示す積層構造において、本発明の改質層９の表面からの膜面に垂直な深さ方向の元素濃度の分布をオージェ分析により調べた。比較として有機シロキサン膜８上にＨｅ、Ｏ２ガスによるプラズマ処理で従来の改質層を形成した場合、およびプラズマ処理を行わない場合のオージェ分析も行った。これらの分析は保護絶縁膜１９を形成する前に行った。
【００３１】
図７（ａ）に示すようにＮＦ３プラズマで改質層を形成した場合、表面から５０ｎｍ程度の領域に改質層が形成され、この領域にはシリコン、酸素、炭素、フッ素が存在することがわかった。この改質層においては、処理なし（図８（ｂ））の状態に比べて、膜表面に近づくに従って連続的に炭素量が減少している。上記条件で形成した改質層の例では、最表面における炭素量が有機シロキサン膜８の炭素量の約１／２であった。
一方Ｈｅプラズマ処理（図７（ｂ））、Ｏ２プラズマ処理（図８（ａ））の改質層においては、ＮＦ３プラズマ処理の改質層に比べて炭素の減少が激しい。改質層の最表面では有機シロキサン膜８の炭素量の１／５（Ｈｅプラズマ）、またはゼロ（Ｏ２プラズマ）になっている。またこれら従来の改質層にはフッ素が含まれない。すなわち本研究の改質層９では、従来の改質層に比べて炭素の減少量が少なく、フッ素が存在することにより比誘電率の上昇が抑制できる。
【００３２】
＜実施の形態２＞
実施の形態１の方法を用いて、半導体装置の多層配線を銅ダマシン法によって作成した。以下図９〜１３を参照しながら、実施の形態２を説明する。
【００３３】
図９（ａ）に示すように、シリコン基板１の表面に素子分離構造体２に囲まれた不純物拡散層３とゲート電極４から構成されるトランジスタが存在する。さらに、トランジスタを被覆するように第１の層間絶縁膜５が形成されており、上層との電気的導通のために不純物拡散層３にコンタクトプラグ６が接続されている。
【００３４】
第１層配線を以下のようにシングルダマシン法を用いて形成した。
エッチングストッパとして厚さ２０ｎｍの第２の層間絶縁膜７を成膜した後、厚さ２００ｎｍの有機シロキサン膜８を成膜した。さらに実施の形態１に示した条件で有機シロキサン膜表面に本発明の改質層９を形成した。引き続き改質層９を形成したプラズマ装置と同じ装置内で、プラズマＣＶＤ法により保護絶縁膜１０を２０ｎｍ成膜した。
【００３５】
図９（ｂ）に示すように、保護絶縁膜１０の上にレジストパタンを形成し、ドライエッチングにより第１層配線用溝１１を形成した後、レジストパタンを除去した。
【００３６】
図９（ｃ）に示すように、スパッタリング法を用いてバリアメタル１２として窒化タンタルとタンタルの積層膜を合計１５ｎｍ成膜し、スパッタリング法と電解メッキ法を用いて合計４００ｎｍの銅膜１３を第１層配線用溝１１内に埋め込んだ。
【００３７】
図１０（ａ）のように、第１層配線用溝１１の外の余分な金属膜を、銅膜１３、バリアメタル１２の順にＣＭＰ法によって除去し、第１層配線を完成した。
【００３８】
次に第２層配線を、以下のように層間接続と配線層を同時に形成できるデュアルダマシン法によって形成した。
図１０（ｂ）に示すように、露出した銅膜１３の表面を厚さ２０ｎｍのバリア絶縁膜１４で覆い、層間接続層の絶縁膜として２５０ｎｍの有機シロキサン膜８を成膜後、図９（ａ）と同様の方法で本発明の改質層９と保護絶縁膜１０を形成した。この時、保護絶縁膜１０は第２層配線溝をドライエッチングで形成する際のエッチングストッパとしての役割を持つ。さらに第２配線層の絶縁膜として２００ｎｍの有機シロキサン膜８、本発明の改質層９、保護絶縁膜１０の成膜を繰り返した。
【００３９】
続いて図１１（ａ）に示すように、レジストパタン形成とドライエッチング及びレジスト除去を繰り返すことにより、層間接続用孔１５と第２層配線用溝１６を形成した。
【００４０】
さらに図１１（ｂ）に示すように、図９（ｃ）と同様の方法でバリアメタル１２と銅膜１３を層間接続用孔１５と第２層配線用溝１６内に同時に埋め込んだ。
【００４１】
最後に、第２層配線用溝１６の外の余分な金属膜をＣＭＰ法により除去し、第２層配線を完成した。（図１２（ａ））
この後図１２（ｂ）に示すように、第２層配線と同様の工程を繰り返すことによって第３層配線を形成した。
【００４２】
以上図９〜１２は、配線形成工程の断面図を示すものであるが、立体的構造をより容易に理解するために、図１３に図１２（ｂ）の上面図を示す。バリアメタル１２と銅膜１３から成る第３層配線が保護絶縁膜１０に囲まれて平行に配置されている。１７は図１２（ｂ）の断面図に対応する切断線を示している。なお第１層配線は第３層配線と平行して、第２層配線は第３層配線と直行して配置されており、上下に隣接する層の配線は互いに直行している。
【００４３】
以上図９〜１３に示した配線形成工程の変形例として、層間接続層の絶縁膜として有機シロキサン膜、配線層の絶縁膜として芳香族ポリマ膜を用いた例を図１４に示す。第２層配線を形成するには有機シロキサン膜を２５０ｎｍ形成した後、本発明の改質層９を形成し、その上に有機シロキサン膜２４を２００ｎｍ形成する。さらにその上に保護絶縁膜１０を２０ｎｍ成膜した後、図９〜１３に示した方法で配線溝および孔を形成して金属を埋め込む。第３層配線も同様にして形成される。これらの工程で、本発明の改質層９と芳香族ポリマ膜２４が剥離する問題は生じなかった。
【００４４】
上記すべての配線形成工程で、本発明の改質層９と保護絶縁膜１０が剥離する問題は生じなかった。さらに配線間容量を実測することにより、本発明の改質層９を含む有機シロキサン膜８の比誘電率が上昇していないことを確認した。
【００４５】
また上記すべての配線形成工程で、有機シロキサン膜８の表面に改質層を形成しなかった場合、主にＣＭＰ法による金属膜除去工程で保護絶縁膜１０の剥離が発生した。
【００４６】
また上記すべての配線形成工程で、有機シロキサン膜８の表面に、酸素、ヘリウムガス等のプラズマ処理で改質層を形成した場合、剥離の問題は生じなかったが、有機シロキサン膜８の比誘電率が上昇し、配線間容量も上昇することを確かめた。
【００４７】
＜実施の形態３＞
実施の形態１の方法を用いて、半導体装置の多層配線をアルミニウム合金のドライエッチにより作成した。以下図１５〜１９を参照しながら、実施の形態３を説明する。
【００４８】
図１５（ａ）に示すように、シリコン基板１上に素子分離構造体２、不純物拡散層３、ゲート電極４、第１の層間絶縁膜５、コンタクトプラグ６が形成されている。この上に、３０ｎｍのバリアメタル１２、２５０ｎｍのアルミニウム合金膜１９、３０ｎｍのバリアメタル膜１２を、この順にスパッタリング法で形成した。バリアメタル膜１２としては、窒化チタン膜を用いた。これらの金属膜をレジストパタンとドライエッチングを用いて加工後、レジストを除去して第１層配線を形成した。続いて、第１層配線を被覆するように、第３の層間絶縁膜１８を３０ｎｍ、有機シロキサン膜８を４００ｎｍ成膜した。さらに実施の形態１に示した条件で有機シロキサン膜表面に本発明の改質層９を形成した。引き続き、改質層９を形成したのと同じプラズマ装置内で、プラズマＣＶＤ法により酸化シリコン膜からなる保護絶縁膜１０を６００ｎｍ成膜した後、ＣＭＰ法によって３００ｎｍ相当の保護絶縁膜１０を削り取り、平坦化を行った。
【００４９】
次に図１５（ｂ）に示すように、レジストパタンとドライエッチングを用いて加工後、レジストを除去して層間接続用孔１５を形成した。
【００５０】
続いて図１６（ａ）に示すように、窒化チタン膜からなるバリアメタル１２を３０ｎｍ、ＣＶＤ法でタングステン膜２０を３００ｎｍ、それぞれ成膜して層間接続用孔１５を埋め込んだ。
【００５１】
この後図１６（ｂ）のように、層間接続用孔１５の外の余分な金属膜をＣＭＰ法により除去した。
【００５２】
第２層配線以降の工程は、第１層配線を形成した工程と同様である。
図１７（ａ）のように、バリアメタル１２とアルミニウム合金膜１９からなる第２層配線の上に、第３の絶縁膜１８、有機シロキサン膜８と本発明の改質層９、保護絶縁膜１０をこの順に形成した。
【００５３】
図１７（ｂ）のように層間接続用孔１５を形成し、図１８（ａ）のようにバリアメタル１２とタングステン膜２０を成膜後、図１８（ｂ）のように層間接続用孔１５の外の余分な金属膜を除去した。
【００５４】
さらに図１９のように、バリアメタル１２とアルミニウム合金膜１９からなる第３層配線を形成した。
【００５５】
上記すべての配線形成工程で、本研究の改質層９と保護絶縁膜１０が剥離する問題は生じなかった。さらに配線間容量を実測することにより、本発明の改質層９を含む有機シロキサン膜８の比誘電率が上昇していないことを確認した。
【００５６】
また上記すべての配線形成工程で、有機シロキサン膜８の表面に改質層を形成しなかった場合、主にＣＭＰ法による金属膜除去工程で保護絶縁膜１０の剥離が頻発した。
【００５７】
また上記すべての配線形成工程で、有機シロキサン膜８の表面に、酸素、ヘリウムガス等のプラズマ処理で改質層を形成した場合、剥離の問題は生じなかったが、有機シロキサン膜８の比誘電率が上昇し、配線間容量も上昇することを確かめた。
【００５８】
【発明の効果】
以上で説明したように、本発明によれば、有機シロキサン膜の比誘電率を上昇させることなく保護絶縁膜との接着性を高めることができ、剥離を防止できる。
【００５９】
また低誘電率の有機シロキサン膜を配線の層間絶縁膜材料として用いることにより、高速で動作する素子を実現できる。
【図面の簡単な説明】
【図１】（ａ）（ｂ）（ｃ）従来の配線形成工程を説明する要部断面図（その１）である。
【図２】（ａ）（ｂ）（ｃ）従来の配線形成工程を説明する要部断面図（その２）である。
【図３】本発明の実施の形態１における積層構造を説明する断面図である。
【図４】本発明の実施の形態１における改質層を形成するためのプラズマガスと接着強度の関係を示すグラフである。
【図５】本発明の実施の形態１における改質層を形成するためのプラズマガス中のフッ素量に対する炭素量の割合と接着強度の関係を示すグラフである。
【図６】本発明の実施の形態１における改質層を形成するためのプラズマガスと比誘電率の関係を示すグラフである。
【図７】（ａ）（ｂ）本発明の実施の形態１における改質層の元素濃度分析結果を示すグラフ（その１）である。
【図８】（ａ）（ｂ）本発明の実施の形態１における改質層の元素濃度分析結果を示すグラフ（その２）である。
【図９】（ａ）（ｂ）（ｃ）本発明の実施の形態２における配線形成工程を説明する要部断面図（その１）である。
【図１０】（ａ）（ｂ）本発明の実施の形態２における配線形成工程を説明する要部断面図（その２）である。
【図１１】（ａ）（ｂ）本発明の実施の形態２における配線形成工程を説明する要部断面図（その３）である。
【図１２】（ａ）（ｂ）本発明の実施の形態２における配線形成工程を説明する要部断面図（その４）である。
【図１３】本発明の実施の形態２における配線形成工程を説明する要部上面図である。
【図１４】本発明の実施の形態２における配線形成工程の変形例を説明する要部断面図である。
【図１５】（ａ）（ｂ）本発明の実施の形態３における配線形成工程を説明する要部断面図（その１）である。
【図１６】（ａ）（ｂ）本発明の実施の形態３における配線形成工程を説明する要部断面図（その２）である。
【図１７】（ａ）（ｂ）本発明の実施の形態３における配線形成工程を説明する要部断面図（その３）である。
【図１８】（ａ）（ｂ）本発明の実施の形態３における配線形成工程を説明する要部断面図（その４）である。
【図１９】本発明の実施の形態３における配線形成工程を説明する要部断面図（その５）である。
【符号の説明】
１・・・シリコン基板、２・・・素子分離構造体、３・・・不純物拡散層、４・・・ゲート電極、５・・・第１の層間絶縁膜、６・・・コンタクトプラグ、７・・・第２の層間絶縁膜、８・・・有機シロキサン膜、９・・・本発明の改質層、１０・・・保護絶縁膜、１１・・・第１層配線用溝、１２・・・バリアメタル、１３・・・銅膜、１４・・・バリア絶縁膜、１５・・・層間接続用孔、１６・・・第２層配線用溝、１７・・・図１２（ｂ）の断面図に対応する切断線、１８・・・第３の層間絶縁膜、１９・・・アルミニウム合金膜、２０・・・タングステン膜、２１・・・半導体素子と配線を含む基板、２２・・・剥離部、２３・・・従来の改質層、２４・・・芳香族有機ポリマ膜。
【図１】
0004177993.tif 000002
【図２】
0004177993.tif 000003
【図３】
0004177993.tif 000004
【図４】
0004177993.tif 000005
【図５】
0004177993.tif 000006
【図６】
0004177993.tif 000007
【図７】
0004177993.tif 000008
【図８】
0004177993.tif 000009
【図９】
0004177993.tif 000010
【図１０】
0004177993.tif 000011
【図１１】
0004177993.tif 000012
【図１２】
0004177993.tif 000013
【図１３】
0004177993.tif 000014
【図１４】
0004177993.tif 000015
【図１５】
0004177993.tif 000016
【図１６】
0004177993.tif 000017
【図１７】
0004177993.tif 000018
【図１８】
0004177993.tif 000019
【図１９】
0004177993.tif 000020